(57)【要約】  物質を貯蔵し吐出するためのディスペンサが、(a)内層ポリマーを含む内層；(b)外層；(c)該内層と該外層の間の金属箔バリヤ層；(d)物質を貯蔵するための区画；および(e)再封止可能な開口部；を含み、該外層は、外層ポリマー、および対照構造物より少なくとも5％高い耐衝撃性を該外層に与えるのに有効なブロックコポリマーを含む。該内層ポリマーは好ましくはLDPEであり、該外層ポリマーは好ましくは、LDPE、HDPEおよびブロックコポリマーのブレンドであるか、または該外層は、LDPE、HDPEおよびブロックコポリマーの層にこの順序で分かれている。該ブロックコポリマーは、好ましくは、熱可塑性エラストマー特性を有するSBSブロックコポリマーである。該ディスペンサは、練歯磨剤の吐出に特に適している。
2014504237.tif 000002
【特許請求の範囲】
【請求項１】
物質を貯蔵し吐出するためのディスペンサであって、該ディスペンサが下記を含み：
物質を貯蔵するための区画；
物質を吐出するための、該区画と連絡しているディスペンサの開口部；
該区画の内表面を限定する内層；
ディスペンサの外表面を限定する外層；および
内層と外層の間に配置されたバリヤ層；
該外層がブロックコポリマーの外被膜を有し、該コポリマー被膜は、対照構造物より少なくとも5％高い耐衝撃性を有する外層を与えるのに有効である、ディスペンサ。
【請求項２】
外層の耐衝撃性が、対照構造物の耐衝撃性より少なくとも20％高い、請求項1に記載のディスペンサ。
【請求項３】
外層が120ミクロンの厚さを有する場合、外層の耐衝撃性は180gより大きい、請求項1または2に記載のディスペンサ。
【請求項４】
内層が内層ポリマーを含み、外層が外層ポリマーを含む、請求項1〜3のいずれか1項に記載のディスペンサ。
【請求項５】
内層ポリマーおよび外層ポリマーがポリエチレンを含む、請求項1〜4のいずれか1項に記載のディスペンサ。
【請求項６】
内層ポリマーがLDPEを含み、外層ポリマーがLDPEおよびHDPEを含み、ブロックコポリマーが熱可塑性エラストマー特性を有するSBSブロックコポリマーを含む、請求項1〜5のいずれか1項に記載のディスペンサ。
【請求項７】
バリヤ層が金属箔を含む、請求項1〜6のいずれか1項に記載のディスペンサ。
【請求項８】
金属箔がアルミニウムを含む、請求項7に記載のディスペンサ。
【請求項９】
内層とバリヤ層の間の内接着剤層、およびバリヤ層と外層の間の外接着剤層をさらに含む、請求項1〜8のいずれか1項に記載のディスペンサ。
【請求項１０】
内接着剤層および外接着剤層がエチレンアクリル酸を含む、請求項9に記載のディスペンサ。
【請求項１１】
バリヤ層が、層間にどのような接着剤も使用せずに、内層および外層に直接的に結合している、請求項1〜10のいずれか1項に記載のディスペンサ。
【請求項１２】
物質を開口部から押し出すことができるように充分に折りたたみ可能である、請求項1〜11のいずれか1項に記載のディスペンサ。
【請求項１３】
ディスペンサ中の物質が、ペースト、ゲルおよびクリームからなる群から選択される物質である、請求項1〜12のいずれか1項に記載のディスペンサ。
【請求項１４】
物質が歯磨剤である、請求項13に記載のディスペンサ。
【請求項１５】
物質が練歯磨剤である、請求項14に記載のディスペンサ。
【請求項１６】
物質を貯蔵し吐出するためのディスペンサであって、該ディスペンサが下記を含み：
LDPEを含む内層；
外層；
内層と外層の間のアルミニウムバリヤ層；
内層の内表面によって限定される区画であって、物質を貯蔵するための区画；および
物質の選択量を吐出するための、再封止可能な開口部；
該外層が、LDPE、HDPE、および熱可塑性エラストマー特性を有するSBSブロックコポリマーを含む、ディスペンサ。
【請求項１７】
外層が、対照構造物より少なくとも5％高い耐衝撃性を有する、請求項16に記載のディスペンサ。
【請求項１８】
外層が、対照構造物より少なくとも20％高い耐衝撃性を有する、請求項16に記載のディスペンサ。
【請求項１９】
外層が120ミクロンの厚さを有する場合、外層の耐衝撃性は180gより大きい、請求項16〜18のいずれか1項に記載のディスペンサ。
【請求項２０】
内層とバリヤ層の間の内接着剤層、およびバリヤ層と外層の間の外接着剤層をさらに含み、該内接着剤層および該外接着剤層がエチレンアクリル酸を含む、請求項16〜19のいずれか1項に記載のディスペンサ。
【請求項２１】
バリヤ層が、層間にどのような接着剤も使用せずに、内層および外層に直接的に結合している、請求項16〜20のいずれか1項に記載のディスペンサ。
【請求項２２】
バリヤ層への直接接着のために、内層および外層が、放射線グラフト改質されている、かつ/またはプラズマ改質されている、請求項21に記載のディスペンサ。
【請求項２３】
(a)外層が対照構造物より少なくとも20％高い耐衝撃性を有し、(b)外層が120ミクロンの厚さを有する場合、外層の耐衝撃性は180gより大きく、(c)物質が練歯磨剤である、請求項16〜22のいずれか1項に記載のディスペンサ。
【発明の詳細な説明】
【技術分野】
【０００１】
本発明は、概して、ポリマーおよび箔の積層物から形成されるディスペンサに関し、より具体的には、ペースト、ゲルおよびクリームを含有し吐出するのに特に適した折りたたみ可能なディスペンサに関する。
【背景技術】
【０００２】
金属およびプラスチック材料から形成されたディスペンサチューブは、包装分野において久しく既知である。金属ディスペンサチューブは、該チューブのアルカリ性または酸性含有物による金属の侵食および腐食、ならびに反応生成物による含有物の汚染を防止するために被覆物を必要とする。
【０００３】
ポリエチレンおよび他のプラスチック材料から形成されたチューブは、多くの製品の包装において商業的に広く成功している。これらは、単層および多層チューブである。例えば、米国特許出願公開第2007/0272711 A1号は、熱可塑性エラストマー、例えばスチレン-エチレン-ブタジエン-スチレンブロックコポリマーを含む弾性変形可能なディスペンサを開示している。
【０００４】
しかし、一部の製品は、プラスチックだけから製造されたディスペンサに含有された場合に、しばらくして劣化することが分かっている。ポリエチレンによって例示されるプラスチックは、管状容器に比較的薄い肉厚で使用された場合に、ある程度、有機物浸透性である。これにより、ほとんどのに含まれているフレーバーオイルの量が保存中に減少し、歯磨剤の味が悪くなる。
【０００５】
1つの解決策は、前記の精油の減少、および酸素の吸着を防止するために、製品とポリエチレンチューブ体との間に比較的薄い金属箔バリヤ層を与えることであった。そのような積層物に基づくディスペンサの例は、例えば、米国特許第3295725号、同第4526297号、同第4595612号および同第5407742号に開示されている。
【０００６】
しかし、一部の積層物は、比較的大きいディスペンサにおける使用に適した特性を有さないことが分かっている。例えば、全厚200ミクロンのPE/繋ぎ/箔/繋ぎ/PE積層物(該積層物において、PE層はHDPE、LLDPEおよび/またはLDPEの単層または多層構造である)から製造されたチューブは、柔触感であり、脆く、低品質であるとして消費者に知覚されていることを本発明者らは見出した。
【０００７】
これらの欠点を克服するために、より高いパーセンテージのHDPEの使用によって、積層物の剛性を高めることが提示されている。しかし、生じる積層物は、不合格となった落下試験によって明らかなように、減少した衝撃耐性を示し、これは、所望される剛性の増加と共に許容できる衝撃耐性を与えるのに充分なLDPEまたはLLDPEが積層物に存在しなかったことを示唆している。
【０００８】
JP2005306415Aは、ラミネートチューブ容器の特性を、LDPE、HDPE、アクリロニトリル-スチレンコポリマー、アクリロニトリル-ブタジエン-スチレンコポリマー等のような多種多様な樹脂のいずれかの「任意の」使用によって向上させうることを開示している。
【０００９】
従って、既存の積層物の前記欠点を克服する積層物を提供することが要望されている。良好な衝撃耐性および剛性を有する簡易構造の積層物を提供することも要望されている。ペースト、ゲルおよびクリーム用のディスペンサであって、耐久性であり、かつ耐久触感であり、良好な全般品質であると消費者に知覚されるディスペンサを提供することも要望されている。
【発明の概要】
【００１０】
概要
従って、本発明の第一態様は、物質を貯蔵し吐出するためのディスペンサを含み、該ディスペンサは、下記の要素を含み：
内層ポリマーを含む内層；
外層；
内層と外層の間にあり、金属箔を含むバリヤ層；
内層の内表面によって限定される区画であって、物質を貯蔵するための区画；および
物質の選択量を吐出するための、再封止可能な開口部；
該外層は、外層ポリマー、および対照構造物より少なくとも5％高い耐衝撃性を有する外層を与えるのに有効なブロックコポリマーを含む。
【００１１】
本発明の第一態様の特定実施形態において、外層の耐衝撃性が、対照構造物の耐衝撃性より少なくとも20％高い。
【００１２】
本発明の第一態様の特定実施形態において、外層が120ミクロンの厚さを有する場合、外層の耐衝撃性は180gより大きい。
【００１３】
本発明の第一態様の特定実施形態において、内層ポリマーおよび外層ポリマーはポリエチレンである。
【００１４】
本発明の第一態様の特定実施形態において、内層ポリマーがLDPEを含み、外層ポリマーがLDPEおよびHDPEを含み、ブロックコポリマーが熱可塑性エラストマー特性を有するSBSブロックコポリマーを含む。
【００１５】
本発明の第一態様の特定実施形態において、金属箔がアルミニウムを含む。
【００１６】
本発明の第一態様の特定実施形態において、ディスペンサが内層とバリヤ層の間の内接着剤層、およびバリヤ層と外層の間の外接着剤層をさらに含む。そのような実施形態において、内接着剤層および外接着剤層は、好ましくは、エチレンアクリル酸を含む。
【００１７】
本発明の第一態様の特定実施形態において、バリヤ層は、どのような接着剤も使用せずに、内層および外層に直接的に結合される。そのような実施形態において、内層および外層を、バリヤ層への直接接着のために、放射線グラフト改質および/またはプラズマ改質するのが好ましい。
【００１８】
本発明の第一態様の特定実施形態において、ディスペンサは、物質を開口部から押し出せるように充分に折りたたみ可能である。
【００１９】
本発明の第一態様の特定実施形態において、ディスペンサ中の物質は、ペースト、ゲルおよびクリームからなる群から選択される物質である。そのような実施形態において、物質は、好ましくは歯磨剤、より好ましくは練歯磨剤である。
【００２０】
本発明の第二態様は、物質を貯蔵し吐出するためのディスペンサであって、該ディスペンサが下記を含み：
LDPEを含む内層；
外層；
内層と外層の間のアルミニウムバリヤ層；
内層の内表面によって限定される区画であって、物質を貯蔵するための区画；および
物質の選択量を吐出するための、再封止可能な開口部；
該外層が、LDPE、HDPE、および熱可塑性エラストマー特性を有するSBSブロックコポリマーを含む。
【００２１】
本発明の第二態様の特定実施形態において、外層は、対照構造物より少なくとも5％高い耐衝撃性を有する。
【００２２】
本発明の第二態様の特定実施形態において、外層は、対照構造物より少なくとも20％高い耐衝撃性を有する。
【００２３】
本発明の第二態様の特定実施形態において、外層が120ミクロンの厚さを有する場合、外層の耐衝撃性は180gより高い。
【００２４】
本発明の第二態様の特定実施形態において、ディスペンサは、内層とバリヤ層の間の内接着剤層、およびバリヤ層と外層の間の外接着剤層を含み、該内接着剤層および該外接着剤層はエチレンアクリル酸を含む。
【００２５】
本発明の第二態様の特定実施形態において、バリヤ層は、どのような接着剤も使用せずに、内層および外層に直接的に結合される。そのような実施形態において、内層および外層を、バリヤ層への直接接着のために、放射線グラフト改質および/またはプラズマ改質するのが好ましい。
【００２６】
本発明の第二態様の特定実施形態において、(a)外層は、対照構造物より少なくとも20％高い耐衝撃性を有し；(b)外層が120ミクロンの厚さを有する場合、該層の耐衝撃性は180gより高く；(c)物質は練歯磨剤である。
【００２７】
下記の図面と併せて本発明を説明するが、ここで、同じ参照符号は同じ要素を示す。
【図面の簡単な説明】
【００２８】
【図１】図1は、本発明の第一実施形態のディスペンサの側面図であり、該図において、多層構造を充分に示すために本体の壁の一部が切断されている。
【００２９】
【図２】図2は、本発明の第二実施形態のディスペンサの側面図であり、該図において、多層構造を充分に示すために本体の壁の一部が切断されている。
【発明を実施するための形態】
【００３０】
詳細な説明
全体を通して使用されている範囲は、その範囲内の各数値を全て記述するのを省略するために使用されている。範囲内の任意の数値を該範囲の限界として選択することができる。さらに、本明細書に引用されている全ての文献は、それらの全内容が参照により本明細書に組み入れられる。本開示における定義と引用文献における定義とに不一致がある場合は、本開示が優先される。配合物が記述されている場合、製造され、貯蔵され、使用される実際の配合物において、それらの成分が互いに反応しうるとしても、該配合物は、当分野で一般的であるように、それらの成分に関して記述することができるものと理解され、そのような製品は記述されている配合物に含まれるものとする。
【００３１】
他に指定されない限り、ここにおよび本明細書の他の箇所に記載されている全てのパーセンテージおよび量は、重量によるパーセンテージを指すものと理解すべきである。示されている量は、物質の活性重量に基づく。
【００３２】
本発明は概して、ポリエチレンおよびブロックコポリマーを含む積層物が、折りたたみ可能なディスペンサの製造に有利な特性を有するという発見に基づいている。特に、本発明の積層物は、落下試験および破壊試験における向上した性能によって明示される強化された耐衝撃性を有する。
【００３３】
本発明に使用するのに好ましいブロックコポリマーは線状ABAブロックコポリマーであり、該ブロックコポリマーは、スチレンブロックコポリマー(SBC)、例えば、スチレン-ブタジエン-スチレン(SBS)ブロックコポリマーおよびスチレン-エチレン-ブタジエン-スチレンブロックコポリマーを包含するが、それらに限定されない。
【００３４】
これらの中で最も好ましいのは、熱可塑性エラストマーの特性を有するSBSブロックコポリマーである。好ましくは、該コポリマーが有する他の特性は、優れた熱安定性、極めて高い破断点伸び、および/または著しい弾性回復率を包含する。STYROFLEX(商標)(BASFから入手可能なSBSブロックコポリマー)は、本発明に使用するのに好適なコポリマーの特に好ましい例である(例えば、Huberら、「Impact modifier boosts toughness of films.」Pastics, Additives and Compounding.第10巻、第1版、1月-2月 2008、p.30-33参照)。一実施形態において、SBSブロックコポリマーはSTYROFLEX(商標)2G 66である。特定の実施形態において、STYROFLEX(商標)2G 66は、少なくとも65％のスチレン含有率および少なくとも70％のゴム含有率を有する。STYROFLEX(商標)2G 66の典型的特性は以下の通りである：
【表１−１】
2014504237.tif 000003
【表１−２】
2014504237.tif 000004
【００３５】
他の好適なブロックコポリマーの非限定的な例は、下記を包含する：KRATON(商標)D SBSシリーズ、例えば、D 1101、1102、1153、1155等；KRATON(商標)Dスチレン-イソプレン-スチレン(SIS)シリーズ、例えば、D 1111、1113、1117、1119等；KRATON(商標)Gシリーズ、例えば、スチレン-エチレン-ブチレン-スチレン(SEBS)：G 1633、1650、1651等、およびスチレン-エチレン-プロピレン-スチレン(SEPS)：G 1730等。他の好適なSBSブロックコポリマーは、前記特性を指針として使用して同定し、購入することができ、または既知の方法、例えば米国特許第7169848号に開示されかつ/または特許請求されている方法に従って製造することができる。
【００３６】
ブロックコポリマーは、積層物の個別層として与えることができ、かつ/または積層物の層において、他の材料、例えばポリエチレンとブレンドすることができる。
【００３７】
本発明のブレンドされた実施形態の非限定的な例が図1に示されている。下記の表1に記載されているように、ディスペンサ10の積層物は単一外層20を含み、該層は、高密度ポリエチレン(HDPE)、低密度ポリエチレン(LDPE)およびSTYROFLEX(商標)のブレンドを含む。この実施形態は本質的に、内層12、バリヤ層16および外層20の三層積層物であり、
エチレンアクリル酸(EAA)の内接着剤層14がバリヤ層16を内層12に結合させ、EAAの外接着剤層18がバリヤ層16を外層20に結合させている。積層物(特に、内層12の内表面)が、吐出される物質を貯蔵するための区画を限定している。物質の選択量が、再封止可能な開口部、例えばネジ付きノズルおよびキャップ22から吐出される。
【００３８】
【表２】
2014504237.tif 000005
【００３９】
単一外層を含む本発明の実施形態において、該層は、好ましくは、10〜95wt％のポリエチレンおよび0〜50wt％のSBSブロックコポリマー、より好ましくは、70〜90wt％のポリエチレンおよび10〜30wt％のSBSブロックコポリマーのブレンドを含む。より好ましくは、該外層は、0〜10wt％のLDPE、70〜85wt％のHDPE、および10〜20wt％のSBSブロックコポリマー、例えばSTYROFLEX(商標)を含む。
【００４０】
図2は、コポリマーが積層物の個別層として与えられている本発明の実施形態の非限定的な例を示す。下記の表2に示されているように、積層物は、LDPEの第一外層24、HDPEの第二外層26、およびSTYROFLEX(商標)の第三外層28を含む。これらの3つの層は、好ましくは、一緒に同時押出される。この実施形態は本質的に、内層12、バリヤ層16および3つの外層の5層積層物であり、エチレンアクリル酸(EAA)の内接着剤層14がバリヤ層16を内層12に結合させ、EAAの外接着剤層18がバリヤ層16を第一外層24に結合させている。
【００４１】
【表３】
2014504237.tif 000006
【００４２】
ブロックコポリマーが個別最外層として与えられている本発明の実施形態において、ブロックコポリマーは柔触感のしっかり掴める表面を与える。
【００４３】
本発明の前記実施形態は、ディスペンサの構造を現在の構造より簡易化し、現在の構造においては、少なくとも3つの外層および少なくとも3つの内層を形成するために6種類以上の樹脂が使用されている。本発明の好ましい積層物は、バリヤ層および接着剤層の他に、たった2種類または(前記のように)たった3種類の樹脂を含む。構造の簡易化は、製造コストを低減させると考えられる。
【００４４】
構造のさらなる簡易化は、箔層と隣接ポリマー層との間の繋ぎ(接着剤)層を除くことによって達成できる。例えば、図1の実施形態に存在する内接着剤層14および外接着剤層18を除くために、内層12および外層20を処理してバリヤ層16に直接的に接着させることができる。内層12および外層20を、例えば放射線グラフト改質またはプラズマ改質によって、接着性にすることができる。
【００４５】
特定の実施形態において、ガンマ放射線を使用して、内層12および外層20の少なくとも1つにグラフト剤をグラフトし、それによって、改質層をバリヤ層16に直接的に接着させる。好適なグラフト剤は、アクリル酸、例えばエチレンアクリル酸等を包含するが、それに限定されない。好ましくは、エチレンアクリル酸をポリエチレン層に放射線グラフトして、該層をアルミニウムに接着性にする。本発明に使用するのに好適なグラフト法の例は、例えば、米国特許第3115418号および同第3270090号、ならびにGuimon、「Radiation grafting of high density polyethylene and polypropylene」、Radiat. Phys. Chem. 14, p.841-846(1979)に開示されている。
【００４６】
特定の実施形態において、プラズマ改質を使用して、内層12および外層20の少なくとも1つをバリヤ層16に直接的に接着させる。本発明に使用するのに好適なプラズマ改質法の例は、例えば、下記文献に開示されている：Statutory Invention Reg. No. H1164(該文献は、接着剤を必要とせずにポリマー表面へのアルミニウムの後の結合を向上させるために、ポリマーフィルム、例えばPEフィルムの表面を低温ガスプラズマで処理する方法を開示している)；Hallら、「Activated gas plasma surface treatment of polymers for adhesive bonding」、Journal of Applied Polymer Science、第13巻、第10版、p.2085-2096(2003)；およびMinford、「Handbook of aluminum bonding technology and data」(CRC Press, 1993)、例えばp.13。
【００４７】
プラズマ処理層の使用を含む本発明の好ましい実施形態において、プラズマは大気プラズマであり、例えば、Enercon Industries Corp.(Menomonee Falls, WI)から入手可能な大気プラズマシステムによって生じる大気プラズマである。この処理工程の好ましいパラメータは、以下の通りである。
【表４】
2014504237.tif 000007
【００４８】
処理は好ましくは、80％のHYDROSTAR(商標)H-10(これは、Praxairから入手可能なAr：H2の90：10の混合物である)と20％の酸素との気体混合物を使用して行なわれる。1500〜1600mm、より好ましくは1524mmの幅を有するセラミック電極を該処理に使用するのも好ましい。
【００４９】
プラズマ処理は、増加したダインレベル(例えば、50より大)および減少した接触角値(例えば、60未満)によって明示されるように、ポリマー基材の表面張力を増加させる。得られた層を、高い圧力(好ましくは、172367Pa〜689470Pa(25〜100psi)、より好ましくは448156Pa(65psi))および温度(好ましくは149〜204℃(300〜400°F)、より好ましくは177℃(350°F))において、ある時間(好ましくは30〜60秒間、より好ましくは40秒間)にわたって、バリヤ層16にホットプレスするのが好ましい。
【００５０】
内層12はディスペンサ10の含有物に接触するので、内層12は、好ましくは、該含有物に適合性である。内層12は、理想的には、通常の貯蔵および使用条件下で含有物に関して不浸透性および不活性である。容器の含有物が生体への消費および/または投与を意図している場合、内層12は、好ましくは、食品および/または医療用ポリマーだけを含む。内層12は、好ましくは、ポリエチレン、特にLDPE、例えばBASFからのLDPE 2420 Fを含む。
【００５１】
ディスペンサ10の含有物は、好ましくは、ペースト、ゲルまたはクリームの形態であり、例えば、化粧品、医薬品、獣医学、建築、整備および/または機械分野において用途を有する。ディスペンサ10での貯蔵および押出に好適な含有物(または物質)の例は、歯磨剤、練歯磨剤、トゥースゲル、トゥースクリーム、スキンクリーム、サンブロック、接着剤、塗料、潤滑剤および洗浄剤を包含するが、それらに限定されない。
【００５２】
内層12は、好ましくは、含有物に不活性である。しかし、実際的に言えば、ディスペンサ10の含有物からの香味剤および/または他の成分のある量を内層12が吸収することも本発明の範囲内である。内層12が、ディスペンサ10の含有物、またはその中の選択成分に関して、幾分浸透性であることも本発明の範囲内である。
【００５３】
内接着剤層14は、内層12をバリヤ層16に結合させる。好適な接着剤は、エチレンとアクリル酸またはメタクリル酸とのコポリマー、または希釈剤系におけるそのナトリウムまたは亜鉛塩を包含するが、それらに限定されない。好ましい接着剤の非限定的な例は、エチレンアクリル酸：Dow Chemical Co.からのPRIMACOR(商標)3340およびDuPontからのNUCREL(商標)30707を包含する。
【００５４】
本発明の特定の実施形態において、内層12が、内接着剤層14なしに、バリヤ層16に直接的に結合している。
【００５５】
バリヤ層16は、ディスペンサ10の多層積層構造を通る物質の移動を防止するために与えられる。好ましくは、バリヤ層16は、金属箔、例えばアルミニウム箔を含む。好ましいアルミニウム箔の非限定的な例は、North China Aluminum Co. Ltd.からの8011合金である。
【００５６】
外接着剤層18は、バリヤ層16の最外面を、外層20(図1の実施形態の場合)または第一外層24(図2の実施形態の場合)に結合させている。外接着剤層18の材料は、好ましくは、内接着剤層14と同じ材料から独立に選択される。本発明の特定の実施形態において、外層20または第一外層24が、外接着剤層18なしに、バリヤ層16に直接的に結合している。これらの実施形態のいくつかにおいて、内層12も、内接着剤層14なしに、バリヤ層16に直接的に結合している。
【００５７】
積層物およびその層の厚さは、概して、所望される機能およびコストによって決まる。各層の好ましい厚さ範囲は、以下の通りである。
【００５８】
【表５】
2014504237.tif 000008
【００５９】
【表６】
2014504237.tif 000009
【００６０】
図面は、本発明のディスペンサ10の好ましい実施形態を示し、該実施形態において、ディスペンサは折りたたみ可能なチューブの形態で提供される。そのようなチューブを形成するのに好適な方法は、米国特許第3295725号に開示されている。他のタイプのディスペンサも、本発明の範囲に含まれる。ディスペンサは、可撓性または剛性であることができる。ディスペンサの形は、特に限定されないが、好ましくはチューブ状である。さらに、本発明の積層物は、バレル、ピストン、ダイアフラム、ノズル、スパウト等を包むポンプディスペンサの部品に使用しうる。しかし、好ましい用途は、歯磨剤チューブである。
【００６１】
本発明を、下記の実施例に関してより詳しく説明するが、本発明はそれらに限定されるものではないと理解すべきである。
【実施例】
【００６２】
実施例1
全厚120ミクロンの三層フィルムを、表2に示した外フィルム構成(24/26/28)に従って吹き込み成形した。
【００６３】
耐衝撃性試験は、このフィルムの耐衝撃性が376gであることを示した(本明細書に記載されている全ての耐衝撃性値は、ISO 7765-85に対応する中国国家規格GB 9639-88：「Impact Resistance Test of Plastic Film and Sheet」に従って測定され規定される。)。
【００６４】
比較例1
実施例１のフィルムと同じ120μmの厚さを有するが、下記の積層構成を有する対照フィルムを調製した：
LLDPE-LDPE(80〜20)/HDPE-LLDPE(60〜40)/LLDPE-LDPE(80〜20)。
【００６５】
各層の厚さは、それぞれ、18μm、84μmおよび18μmであった。
【００６６】
このフィルムの耐衝撃性は152gにすぎず、実施例1のフィルムの耐衝撃性の50％未満であった。
【００６７】
実施例2
全厚120ミクロンの一層フィルムを、表1に示した外層フィルム構成(20)に従って吹き込み成形した。フィルムの耐衝撃性は182gであり、比較例1のフィルムより20％高かった。
【００６８】
このように、本発明は、強化された耐衝撃性を有するフィルム、積層物およびディスペンサを提供する。特定の実施形態において、120ミクロンの厚さを有する本発明の積層物(またはフィルム)は、152gより大、または160gより大、または180gより大、または200gより大、または300gより大、または375gより大の耐衝撃性を有する。これらの実施形態のいくつかにおいて、本発明の120μm積層物(またはフィルム)は、1000g未満、または750g未満、または500g未満の耐衝撃性を有し、好ましくは180〜400gの耐衝撃性を有する。特定の実施形態において、本発明の積層物(またはフィルム)は、対照構造物より少なくとも5％、または少なくとも10％、または少なくとも20％、または少なくとも50％高い耐衝撃性を有する。本明細書において使用されている「対照構造物」という用語は、本発明の積層物(またはフィルム)と同じ厚さの積層物(またはフィルム)であって、本発明の積層物(またはフィルム)と同じポリマーを少なくとも1つ含むが、ブロックコポリマーは含んでいない積層物(またはフィルム)を意味する。より好ましくは、対照構造物は、ブロックコポリマーの不存在以外は、組成において本発明の積層物(またはフィルム)と同じである。
【００６９】
本発明を詳しくかつ本発明の特定実施例に関して記載したが、本発明の趣旨および範囲を逸脱せずにそれらに様々な変更および改変を加えうることは当業者に明らかである。
【図１】
2014504237.tif 000010
【図２】
2014504237.tif 000011
【手続補正書】
【提出日】平成25年5月15日(2013.5.15)
【手続補正１】
【補正対象書類名】特許請求の範囲
【補正対象項目名】全文
【補正方法】変更
【補正の内容】
【特許請求の範囲】
【請求項１】
物質を貯蔵し吐出するためのディスペンサであって、該ディスペンサが下記を含み：
物質を貯蔵するための区画；および
物質を吐出するための、該区画と連絡しているディスペンサの開口部；
該区画の内表面を限定する内層；
ディスペンサの外表面を限定する外層；
内層と外層の間に配置された、金属箔を含む層；
該外層がブロックコポリマーを含み、外層のポリマーはポリエチレンを含み、該コポリマーは対照構造物より少なくとも5％高い耐衝撃性を有する外層を与えるのに有効であり、対照構造物は外層と同じ厚さのラミネートまたはフィルムを含み、外層ポリマーを含み、ブロックコポリマーは含まず、耐衝撃性は中国国家規格GB 9639-88：「Impact Resistance Test of Plastic Film and Sheet」に従って測定する、ディスペンサ。
【請求項２】
外層の耐衝撃性が、対照構造物の耐衝撃性より少なくとも20％高い、請求項1に記載のディスペンサ。
【請求項３】
外層が120ミクロンの厚さを有し、外層の耐衝撃性が180gより大きい、請求項1または2に記載のディスペンサ。
【請求項４】
内層が内層ポリマーを含む、請求項1〜3のいずれか1項に記載のディスペンサ。
【請求項５】
内層ポリマーがポリエチレンを含む、請求項4記載のディスペンサ。
【請求項６】
内層ポリマーがLDPEを含み、外層ポリマーがLDPEおよびHDPEを含み、ブロックコポリマーが熱可塑性エラストマー特性を有するSBSブロックコポリマーを含む、請求項4または5に記載のディスペンサ。
【請求項７】
金属箔がアルミニウムを含む、請求項1〜6のいずれか1項に記載のディスペンサ。
【請求項８】
内層と金属箔を含む層との間の内接着剤層、および金属箔を含む層と外層の間の外接着剤層をさらに含む、請求項1〜7のいずれか1項に記載のディスペンサ。
【請求項９】
内接着剤層および外接着剤層がエチレンアクリル酸を含む、請求項8に記載のディスペンサ。
【請求項１０】
金属箔を含む層が、層間にどのような接着剤も含まずに、内層および外層に直接的に結合している、請求項1〜7のいずれか1項に記載のディスペンサ。
【請求項１１】
物質を開口部から押し出すことができるように充分に折りたたみ可能である、請求項1〜10のいずれか1項に記載のディスペンサ。
【請求項１２】
ディスペンサ中の物質が、ペースト、ゲルおよびクリームからなる群から選択される物質である、請求項1〜11のいずれか1項に記載のディスペンサ。
【請求項１３】
物質が歯磨き剤である、請求項12に記載のディスペンサ。
【請求項１４】
物質が練り歯磨きである、請求項13に記載のディスペンサ。
【請求項１５】
物質を貯蔵し吐出するためのディスペンサであって、該ディスペンサが下記を含み：
LDPEを含む内層；
外層；
内層と外層の間のアルミニウム層；
内層の内表面によって限定される区画であって、物質を貯蔵するための区画；および
物質の選択量を吐出するための、再封止可能な開口部；
ここに、該外層が、LDPE、HDPE、および熱可塑性エラストマー特性を有するSBSブロックコポリマーを含む、ディスペンサ。
【請求項１６】
外層が120ミクロンの厚さを有し、外層の耐衝撃性が180gより大きく、耐衝撃性は中国国家規格GB 9639-88：「Impact Resistance Test of Plastic Film and Sheet」に従って測定する、請求項15記載のディスペンサ。
【請求項１７】
内層とアルミニウム層の間の内接着剤層、およびアルミニウム層と外層の間の外接着剤層をさらに含み、内接着剤層および外接着剤層がエチレンアクリル酸を含む、請求項15または16記載のディスペンサ。
【請求項１８】
アルミニウム層が、層間にどのような接着剤も含まずに、内層および外層に直接的に結合している、請求項15または16記載のディスペンサ。
【請求項１９】
内層および外層が、アルミニウム層への直接接着のために、放射線グラフト改質されている、かつ/またはプラズマ改質されている、請求項18に記載のディスペンサ。
【国際調査報告】
2014504237.tif 000012
2014504237.tif 000013
2014504237.tif 000014
2014504237.tif 000015